(57)【要約】【課題】セメント系材料からなる積層構造において、層間の付着強度および一体性を確保することのできる積層構造の製造方法および積層構造を提供する。【解決手段】セメント系材料を積層することにより積層構造を製造する方法であって、セメント系材料の凝結時間を遅らせる凝結遅延性能を有する凝結遅延剤を層間に設ける工程を有するようにする。【選択図】図１
2017119360.tif 000002
【特許請求の範囲】
【請求項１】
セメント系材料を積層することにより積層構造を製造する方法であって、
セメント系材料の凝結時間を遅らせる凝結遅延性能を有する凝結遅延剤を層間に設ける工程を有することを特徴とする積層構造の製造方法。
【請求項２】
セメント系材料からなる下層の上面に凝結遅延剤を塗布または噴霧した後、その上面にセメント系材料からなる上層を設けることを特徴とする請求項１に記載の積層構造の製造方法。
【請求項３】
３Ｄプリンタを用いてセメント系材料を積層する一方、層間に凝結遅延剤を設けることにより積層構造を製造することを特徴とする請求項１または２に記載の積層構造の製造方法。
【請求項４】
セメント系材料を積層してなる積層構造であって、
セメント系材料からなる層と、この層間に設けられ、セメント系材料の凝結時間を遅らせる凝結遅延性能を有する凝結遅延剤からなる層とを備えることを特徴とする積層構造。
【発明の詳細な説明】
【技術分野】
【０００１】
本発明は、例えば３Ｄプリンタのように材料を積層することで積層構造を製造する方法および積層構造に関し、特に、セメント系材料を積層してなる積層構造の製造方法および積層構造に関するものである。
【背景技術】
【０００２】
従来、複数のセメント系組成物層を積層してなるセメント系積層材の製造方法が知られている（例えば、特許文献１を参照）。
【０００３】
一方、３Ｄプリンタを用いて立体物を造形する方法が知られている（例えば、特許文献２、３を参照）。これは、例えばコンピュータ上で作った３次元形状データを設計図として、その断面形状を積層していくことで立体物を造形する方法である。この３Ｄプリンタによる造形方式としては、液状の樹脂に紫外線などを照射し少しずつ硬化させていく光造形方式、熱で融解した樹脂を少しずつ積み重ねていく熱溶解積層方式、粉末の樹脂に接着剤を吹きつけていく粉末固着方式などがある。
【先行技術文献】
【特許文献】
【０００４】
【特許文献１】特開昭６３−２０３３０３号公報
【特許文献２】特表２００２−５２８３７５号公報
【特許文献３】再表２０１３／０５４８３３号公報
【発明の概要】
【発明が解決しようとする課題】
【０００５】
ところで、セメント系材料を使用して積層構造を構築する場合には、上層の重量を支持するために、先行して構築される下層が早期に強度発現することが求められる。そこで、早期強度発現性を有するセメント系材料を使用することが考えられる。しかしながら、早期強度発現性を有する材料を打重ねる場合、乾燥やセメントの水和反応により各層間の付着力が低下し、一体性が損なわれるおそれがある。
【０００６】
このため、セメント系材料を積層して積層構造を製造する方法において、層間の付着強度および一体性を確保することのできる技術が求められていた。
【０００７】
本発明は、上記に鑑みてなされたものであって、セメント系材料からなる積層構造において、層間の付着強度および一体性を確保することのできる積層構造の製造方法および積層構造を提供することを目的とする。
【課題を解決するための手段】
【０００８】
上記した課題を解決し、目的を達成するために、本発明に係る積層構造の製造方法は、セメント系材料を積層することにより積層構造を製造する方法であって、セメント系材料の凝結時間を遅らせる凝結遅延性能を有する凝結遅延剤を層間に設ける工程を有することを特徴とする。
【０００９】
また、本発明に係る他の積層構造の製造方法は、上述した発明において、セメント系材料からなる下層の上面に凝結遅延剤を塗布または噴霧した後、その上面にセメント系材料からなる上層を設けることを特徴とする。
【００１０】
また、本発明に係る他の積層構造の製造方法は、上述した発明において、３Ｄプリンタを用いてセメント系材料を積層する一方、層間に凝結遅延剤を設けることにより積層構造を製造することを特徴とする。
【００１１】
また、本発明に係る積層構造は、セメント系材料を積層してなる積層構造であって、セメント系材料からなる層と、この層間に設けられ、セメント系材料の凝結時間を遅らせる凝結遅延性能を有する凝結遅延剤からなる層とを備えることを特徴とする。
【発明の効果】
【００１２】
本発明に係る積層構造の製造方法によれば、セメント系材料を積層することにより積層構造を製造する方法であって、セメント系材料の凝結時間を遅らせる凝結遅延性能を有する凝結遅延剤を層間に設ける工程を有するので、凝結遅延剤によりセメントの水和反応による硬化を遅延させることで、層間の付着性が向上する。このため、セメント系材料からなる積層構造において、層間の付着強度および一体性を確保することができるという効果を奏する。
【００１３】
また、本発明に係る他の積層構造の製造方法によれば、セメント系材料からなる下層の上面に凝結遅延剤を塗布または噴霧した後、その上面にセメント系材料からなる上層を設けるので、凝結遅延剤により下層の上面の乾燥を防止するとともに、セメントの水和反応による硬化を遅延させることで、次に打込む上層との付着性が向上する。このため、セメント系材料からなる積層構造において、層間の付着強度および一体性を確保することができるという効果を奏する。
【００１４】
また、本発明に係る他の積層構造の製造方法によれば、３Ｄプリンタを用いてセメント系材料を積層する一方、層間に凝結遅延剤を設けることにより積層構造を製造するので、層間の付着強度および一体性が確保されたセメント系材料からなる積層構造を３Ｄプリンタを用いて造形することができるという効果を奏する。
【００１５】
また、本発明に係る積層構造によれば、セメント系材料を積層してなる積層構造であって、セメント系材料からなる層と、この層間に設けられ、セメント系材料の凝結時間を遅らせる凝結遅延性能を有する凝結遅延剤からなる層とを備えるので、層間の付着強度および一体性を確保したセメント系材料からなる積層構造を提供することができるという効果を奏する。
【図面の簡単な説明】
【００１６】
【図１】図１は、本発明に係る積層構造の製造方法および積層構造の効果の検証に用いた試験体の概略外観図であり、（１）は無対策の場合の試験体（比較例）、（２）は遅延剤を噴霧した場合の試験体（実施例）である。
【図２】図２は、本発明の効果の検証結果を示す図であり、曲げ強度の比較図である。
【発明を実施するための形態】
【００１７】
以下に、本発明に係る積層構造の製造方法および積層構造の実施の形態を図面に基づいて詳細に説明する。なお、この実施の形態によりこの発明が限定されるものではない。
【００１８】
本実施の形態に係る積層構造の製造方法は、セメント系材料を積層することにより積層構造を製造する方法であって、セメント系材料の凝結時間を遅らせる凝結遅延性能を有する凝結遅延剤を層間に設ける工程を有している。この方法により、本実施の形態に係る積層構造を得ることができる。
【００１９】
本実施の形態によれば、凝結遅延剤によりセメントの水和反応による硬化を遅延させることで、層間の付着性が向上する。このため、セメント系材料からなる積層構造において、層間の付着強度および一体性を確保することができる。
【００２０】
ここで、セメント系材料からなる下層の上面に凝結遅延剤を塗布または噴霧した後、その上面にセメント系材料からなる上層を設けることが好ましい。例えば、速硬型のセメント系材料を用いて、各層の打重ね時間をＴ分とし、ｎ層まで積層した場合を想定する。すなわち、ｉ層（０≦ｉ≦ｎ−１）の打込みが完了したＴ分後にｉ＋１層目を打込む作業をｎ層（ｎ≧２）まで繰り返す場合を想定する。打込みが完了したｉ層の上面にセメント用の凝結遅延剤を塗布もしくは噴霧し、上面の乾燥を防止するとともにセメントの水和反応による硬化を遅延させることで、次に打込むｉ＋１層との付着性の向上を実現することができる。このため、本実施の形態によれば、セメント系材料からなる積層構造において、層間の付着強度および一体性を確保することができる。
【００２１】
セメント系材料としては、例えば普通ポルトランドセメント、早強ポルトランドセメントなどのセメントを含む材料を用いることができ、さらに砂などの細骨材や混和材を含んだ材料で構成してもよい。凝結遅延剤は、セメントの凝結遅延性能を有する剤であればいかなる剤を用いてもよい。例えばオキシカルボン酸系の遅延剤または遅延型減水剤や、凝結遅延性能を有するシリコン系の接着剤などを用いることができる。また、凝結遅延剤の性状に限定はなく、粉末状でもよいし液状であってもよい。
【００２２】
上記の実施の形態において、３Ｄプリンタを用いてセメント系材料を積層する一方、層間に凝結遅延剤を設けることにより積層構造を製造するようにしてもよい。このようにすれば、層間の付着強度および一体性が確保されたセメント系材料からなる積層構造を３Ｄプリンタを用いて造形することが可能となる。
【００２３】
（本発明の効果の検証）
次に、本発明の効果の検証について説明する。この検証では、実施例として層間に凝結遅延剤を付与した積層構造の試験体を設定し、比較例として層間に凝結遅延剤を付与しない無対策の積層構造の試験体を設定した。そして、各試験体に対する曲げ強度試験を行って強度を比較した。
【００２４】
試験体の外観を図１に、曲げ強度試験結果を図２に示す。図１に示すように、試験体の寸法は、４ｃｍ×４ｃｍ×１６ｃｍの直方体状とした。積層数は下層１、中層２、上層３からなる３層とし、層厚さは１層あたり約１３ｍｍとした。図１（１）の比較例の試験体では各層間に凝結遅延剤を付与していない（無対策）。一方、（２）の実施例の試験体では各層間の位置４に凝結遅延剤を設けてある。
【００２５】
試験体の構成材料としては、市販のセメント系補修材料（モルタルＡ、モルタルＢ）を用いた。材料の調合については、各材料で推奨される規定の調合とした。試験体の作製方法については、下層から上方に一層ずつ打込み、下の層の打込みが完了してから、その上に重ねて打込むまでの時間間隔（打重ね時間）を３０分とした。打込み後の試験体の養生方法は、気温２０℃の室内にて材齢７日まで湿潤養生とした。
【００２６】
凝結遅延剤の種類、使用量、使用方法は、表１の実施例１〜３に示すとおりである。凝結遅延性能を有する凝結遅延剤として、実施例１では接着剤を、実施例２では遅延剤（粉末タイプ）を、実施例３では遅延型減水剤を用いた。実施例１については刷毛塗りによって、実施例２、３については噴霧によって各層の上面に付与した。
【００２７】
【表１】
2017119360.tif 000003
【００２８】
図２に示すように、モルタルＡ、モルタルＢのいずれの材料の場合も、実施例１〜３の凝結遅延剤を付与した試験体は、比較例の無対策の試験体に比べて曲げ強度が向上することがわかる。また、実施例２、３のオキシカルボン酸系の凝結遅延効果を有する遅延剤を噴霧することで曲げ強度は大きく増加することがわかる。以上の結果より、本発明によれば、凝結遅延剤によりセメントの水和反応による硬化を遅延させることで、層間の付着性が向上し、層間の付着強度および一体性を確保できることがわかる。
【００２９】
以上説明したように、本発明に係る積層構造の製造方法によれば、セメント系材料を積層することにより積層構造を製造する方法であって、セメント系材料の凝結時間を遅らせる凝結遅延性能を有する凝結遅延剤を層間に設ける工程を有するので、凝結遅延剤によりセメントの水和反応による硬化を遅延させることで、層間の付着性が向上する。このため、セメント系材料からなる積層構造において、層間の付着強度および一体性を確保することができる。
【００３０】
また、本発明に係る他の積層構造の製造方法によれば、セメント系材料からなる下層の上面に凝結遅延剤を塗布または噴霧した後、その上面にセメント系材料からなる上層を設けるので、凝結遅延剤により下層の上面の乾燥を防止するとともに、セメントの水和反応による硬化を遅延させることで、次に打込む上層との付着性が向上する。このため、セメント系材料からなる積層構造において、層間の付着強度および一体性を確保することができる。
【００３１】
また、本発明に係る他の積層構造の製造方法によれば、３Ｄプリンタを用いてセメント系材料を積層する一方、層間に凝結遅延剤を設けることにより積層構造を製造するので、層間の付着強度および一体性が確保されたセメント系材料からなる積層構造を３Ｄプリンタを用いて造形することができる。
【００３２】
また、本発明に係る積層構造によれば、セメント系材料を積層してなる積層構造であって、セメント系材料からなる層と、この層間に設けられ、セメント系材料の凝結時間を遅らせる凝結遅延性能を有する凝結遅延剤からなる層とを備えるので、層間の付着強度および一体性を確保したセメント系材料からなる積層構造を提供することができる。
【産業上の利用可能性】
【００３３】
以上のように、本発明に係る積層構造の製造方法および積層構造は、セメント系材料を積層してなる積層構造に有用であり、特に、層間の付着強度および一体性を確保するのに適している。
【符号の説明】
【００３４】
１  下層
２  中層
３  上層
４  凝結遅延剤の設置位置
【図１】
2017119360.tif 000004
【図２】
2017119360.tif 000005